【手続補正書】
【提出日】平成17年2月1日(2005.2.1)
【手続補正１】
【補正対象書類名】明細書
【補正対象項目名】００３４
【補正方法】変更
【補正の内容】
【００３４】
好適な安定液状ＭＤＩ系プレポリマーは、約５〜３０％、好ましくは１５〜２５％、より好ましくは１７〜２３％、最も好ましくは１８〜２０％のＮＣＯ含有率を有し、アロファネート変性ＭＤＩを含有する。これらの安定液状ＭＤＩ系プレポリマーは、１）アロファネート変性ＭＤＩと２）ポリエーテルポリオールとの反応生成物を含んで成る。これらのイソシアネートプレポリマーは既知であり、例えば、米国特許第５３１９０５３号に開示されており、そこに開示の内容は本発明の開示の一部を構成するものとする。
【手続補正２】
【補正対象書類名】明細書
【補正対象項目名】００５０
【補正方法】変更
【補正の内容】
【００５０】
水が唯一の発泡剤として使用される場合に、本発明において一般に、配合物のＢサイドの合計重量に基づいて約０.０５〜１重量％、好ましくは約０.３５〜０.７重量％の量で使用される。当然のことであるが、前記のように、水を他の発泡剤と組み合わせて使用することができる。水および他の発泡剤の混合物が本発明に使用される場合は、前記の水に関する量範囲が減少される。例えば、物理発泡剤も使用される場合に、添加される水の量は約０.０５〜０.３重量％（配合物のＢサイドの合計重量に基づく）である。この種の発泡剤混合物は、インテグラルスキンフォームの従来の製造方法に一般的な量において存在しなければならない。本発明において、適用または最終用途によって決められる所望密度のフォームを製造するために必要な量で、発泡剤が添加される。例えば、微孔質フォームまたはインテグラルスキンフォーム、特に靴ソールにおいて、成形フォームの密度は一般に約０.２〜約０.６ｇ／ｃｃ（即ち、２０〜３５ｐｃｆ）である。場合によっては、例えば、高密度外底が低密度中底に付着される二重密度靴ソールにおいては、密度を約１ｇ／ｃｃの高さにすることもできる。
【手続補正３】
【補正対象書類名】明細書
【補正対象項目名】００５４
【補正方法】変更
【補正の内容】
【００５４】
本発明に好適な熱活性化触媒はアミン塩である。これらの触媒は、脂肪族および芳香族第三級アミン、および第三級アミンのエポキシドアダクトを包含する。例えば、本発明の開示の一部を構成する米国特許第３８９２６８７号、第４１１６８７９号、および第４５８２８６１号に記載されているアミンの第四級アンモニウム塩（即ち、アルコキシル化第三級アミン）も本発明に適している。好適な熱活性化アミン塩は、例えば、Air Productsから商業的に入手可能なDABCO 8154、蟻酸ブロックトトリエチレンジアミン、およびこれもAir Productsから商業的に入手可能なDABCO WTのような他の遅延作用触媒；および、両方とも１,８−ジアザビシクロ［５.４.０］−ウンデセン−７（即ち、Polycat DBU）の酸ブロックト型であり、Air Productsから商業的入手可能であるPolycat SA-1およびPolyycat SA-102のような化合物を包含する。トリアルキルアミンおよび複素環式アミンも、本発明に適している。
【手続補正４】
【補正対象書類名】明細書
【補正対象項目名】００５７
【補正方法】変更
【補正の内容】
【００５７】
種々の添加剤および／または補助剤も、配合に含むことができる。好適な添加剤の例は、乳化剤および気泡安定剤のような界面活性添加剤を包含する。これらの例は、Ｎ−ステアリル−Ｎ',Ｎ'−ビス−ヒドロキシエチルウレア、オレイルポリオキシエチレンアミド、ステアリルジエタノールアミド、イソステアリルジエタノールアミド、ポリオキシエチレングリコールモノオレエート、ペンタエリトリトール／アジピン酸／オレイン酸エステル、オレイン酸のヒドロキシエチルイミダゾール誘導体、Ｎ−ステアリルプロピレンジアミン、およびヒマシ油スルホネートまたは脂肪酸のナトリウム塩を包含する。脂肪酸およびスルホン酸のアルカリ金属またはアンモニウム塩、例えば、ドデシルベンゼンスルホン酸またはジナフチルメタンスルホン酸のアルカリ金属またはアンモニウム塩、を界面活性添加剤として使用することができる。
【手続補正５】
【補正対象書類名】明細書
【補正対象項目名】００５９
【補正方法】変更
【補正の内容】
【００５９】
界面活性剤の他に、本発明の成形組成物に使用し得る他の添加剤は、既知の内部離型剤、顔料、気泡調節剤、難燃剤、可塑剤、染料、充填剤、および、ファイバーまたはフレークの形態のガラスまたは炭素繊維のような補強剤、ならびに帯電防止剤を包含する。
【手続補正６】
【補正対象書類名】明細書
【補正対象項目名】００６０
【補正方法】変更
【補正の内容】
【００６０】
本発明の成形品は、微孔質フォームを製造するのに好適な従来法のいずれかによって製造することができる。これらの方法は、例えば、開放鋳型法、密閉鋳型法、および直接付着法（direct attach processes）を包含する。これは、高圧および低圧発泡装置を使用して行うことができる。これらの方法に関する詳細が、例えば、Polyurethane Handbook、第二版、Gunter Oertel発行、第７章、第３２９頁〜第３８６頁、Hanser Publishers, Munich，New Yorkに記載されている。
【手続補正７】
【補正対象書類名】明細書
【補正対象項目名】００６７
【補正方法】変更
【補正の内容】
【００６７】
１,４−ＢＤ：  １,４−ブタンジオール。
ＥＧ：          エチレングリコール。
ＣＡＴ  Ａ：  Air ProductsからDabco S-25として商業的に入手可能な、トリエチレンジアミンの１,４−ブタンジオール中の１：３混合物。
ＣＡＴ  Ｂ：  Air ProductsからDabco 1028として商業的に入手可能な、３０％アミンおよび７０％１,４−ブタンジオールから成る第三級アミン触媒。
【手続補正８】
【補正対象書類名】明細書
【補正対象項目名】００６９
【補正方法】変更
【補正の内容】
【００６９】
ＩＳＯ  Ａ：  約１９重量％のイソシアネート基含有率を有するイソシアネーであり、
（ｉ）  メチレンビス（フェニルイソシアネート）の４,４'−異性体、５６重量部；
（ｉｉ）  イソシアネート基含有率２９.３％および２５℃における１００mPa・s未満の粘度を有する、カルボジイミド変性メチレンビス（フェニルイソシアネート）、６重量部；および
（ｉｉｉ）  エチレングリコール／ブタンジオールのモル比１：１で、アジピン酸、１,４−ブタンジオール、およびエチレングリコールを反応させることによって製造される、分子量２０００のポリエステルジオール、３８重量部；
を反応させることによって製造された。（このイソシアネートは、米国特許第５５１４７２３号、第６欄、第３４行〜第４６行に記載の実施例に使用されているイソシアネートと同じである）
【手続補正９】
【補正対象書類名】明細書
【補正対象項目名】００７５
【補正方法】変更
【補正の内容】
【００７５】
1  １−ブタノールおよびポリエーテルの部は、ＭＤＩ  １００重量部当たりである。
2  ＡＭＩ：アロファネート変性イソシアネート。
3  ＡＭＩプレポリマーを製造するために使用されたポリエーテルポリオールの分子量。プロピレングリコールが、全てのポリエーテルの製造のための開始剤であった。
4 ＡＭＩプレポリマーを製造するために使用されたポリエーテルにおける、エチレンオキシド（ＥＯ）／プロピレンオキシド（ＰＯ）の重量比。
【手続補正１０】
【補正対象書類名】明細書
【補正対象項目名】００８５
【補正方法】変更
【補正の内容】
【００８５】
表５に記載の種々のポリオール配合を使用し、成形品の大きさをより小さくして、手混合発泡パネルの他の組を前記の手順によって形成した。特に、この系列の例に使用される成形品の大きさは、５／８インチの厚みではなく３／８インチの厚みに過ぎなかった。型の他の全ての様相は、前記と同様であった。さらに、イソシアネートＡ、Ｆ、およびＪをこれらの例に使用した。
【手続補正１１】
【補正対象書類名】明細書
【補正対象項目名】００８８
【補正方法】変更
【補正の内容】
【００８８】
【表７】
表６
2003524661.tif 000001
表６に示される例の試験は、試験が中止されるまで７００,０００サイクルにわたって行われた。これは、例を区別するのに充分であった。
【手続補正１２】
【補正対象書類名】明細書
【補正対象項目名】０１００
【補正方法】変更
【補正の内容】
【０１００】
【表１２】
表１１：例１５および１６の物理的特性
2003524661.tif 000002
1  ｍｇ減量／１０００サイクル。